(57)【特許請求の範囲】
【請求項１】
アルキル置換芳香族炭化水素と脂肪族モノオレフィンを反応物として用い、アルキル置換芳香族炭化水素の側鎖アルキル基をアルキル化するに際し、予め、式Ｍｇ６Ａｌ２（ＯＨ）１６ＣＯ３・４Ｈ２Ｏで示されるハイドロタルサイトを加熱温度３００〜７００℃、加熱時間１〜５０時間で加熱処理した担体に、アルカリ金属の液体アンモニア溶液を用い、含浸法にて、上記アルカリ金属を担持せしめ、さらに真空下で加熱温度１００〜５００℃、加熱時間１０分〜１０時間で加熱処理することにより調製した触媒を用い、実質的に酸素、水、炭酸ガスを含まない雰囲気下で反応させることを特徴とするアルキル置換芳香族炭化水素の側鎖アルキル化方法。
【請求項２】
アルキル置換芳香族炭化水素がｐ−キシレンである請求項１記載のアルキル置換芳香族炭化水素の側鎖アルキル化方法。
【請求項３】
脂肪族オレフィンがブテンである請求項１又は２記載のアルキル置換芳香族炭化水素の側鎖アルキル化方法。
【請求項４】
アルカリ金属がカリウム又はナトリウムである請求項１〜３のいずれかに記載のアルキル置換芳香族炭化水素の側鎖アルキル化方法。
【請求項５】
ハイドロタルサイト担体の加熱処理条件が温度３００〜６００℃、時間２〜３０時間である請求項１〜４のいずれかに記載のアルキル置換芳香族炭化水素の側鎖アルキル化方法。
【請求項６】
アルカリ金属添加量がハイドロタルサイト担体に対し２〜３０％である請求項１〜５のいずれかに記載のアルキル置換芳香族炭化水素の側鎖アルキル化方法。
【請求項７】
含浸法で調製した触媒の加熱処理条件が真空下、温度２００〜４００℃、時間１〜５時間である請求項１〜６のいずれかに記載のアルキル置換芳香族炭化水素の側鎖アルキル化方法。
【請求項８】
アルキル置換芳香族炭化水素の側鎖アルキル化反応の条件が温度１５０〜３００℃、時間２〜１０時間である請求項１〜７のいずれかに記載のアルキル置換芳香族炭化水素の側鎖アルキル化方法。
【発明の詳細な説明】
【０００１】
【産業上の利用分野】
本発明はアルキル置換芳香族炭化水素を脂肪族モノオレフィンで側鎖アルキル化する方法に関する。さらに詳細には、例えばｐ−キシレンをブテンにて側鎖アルキル化し、２−メチル−１−（ｐ−トリル）−ブタンを経済的に製造する方法に関する。２−メチル−１−（ｐ−トリル）−ブタンは、環化脱水素することにより、有用な高分子原料である２、６ージメチルナフタレンとなる。本発明は、このような工業的に有用なアルキル置換芳香族炭化水素の経済性の高い、新規な合成法に関するものである。
【０００２】
【従来の技術】
アルキル置換芳香族炭化水素の脂肪族モノオレフィンによる側鎖アルキル化反応は古くより知られている（Ｈ．Ｐｉｎｅｓ  ５，Ｊ．Ａｍ．Ｃｈｅｍ．Ｓｏｃ．, ７７巻，５５４ページ，１９５５年参照) 。しかしながら本方法では金属ナトリウムを、反応溶液中に直接添加し、懸濁状態で使用しているため使用済ナトリウムは回収できず、大量に必要とされる欠点があった。
【０００３】
このため、アルカリ金属を担体に担持させ、固定化する方法が試みられ、炭酸カリウム担持ナトリウム（英国特許第１２６９２８０号、特開昭６１−２２１１３３）、リン酸カリウム担持ナトリウム（特公昭６２ー２０９０２７）、水酸化カリウム−アルミナ担持カリウム（特開平２−１３８２２９）、アルミナ担持カリウム（特開平２−１７８２３６）マグネシア担持カリウム（特開平３−２６４５３９）マグネシア−アルミナ担持カリウム（特開平３−２２７９４４）等が報告されている。これらの例では主に脂肪族モノオレフィンとして、エチレン、プロピレン、ブテンが検討されているが、反応性はエチレン＞プロピレン＞ブテンの順に低くなる傾向が認められ、ブテンの反応性は最も低いと見られる。
【０００４】
【発明が解決しようとする課題】
従来の触媒では、塩基性の担体にアルカリ金属を担持した触媒が活性が高いとされているが、塩基性の担体は表面積が小さいため、担持したアルカリ金属の分散が悪いという問題がある。一方、高表面積のアルミナでは酸性質があるため、そのままでは十分な活性をもたない。
【０００５】
本発明は、アルキル置換芳香族炭化水素を脂肪族モノオレフィンで側鎖アルキル化する新規な方法、特に、上記のとおり反応性の低いブテンを原料として、ｐ−キシレンの側鎖アルキル化を高い転化率で実施し、２−メチル−１−（ｐ−トリル）−ブタンを効率的に合成する新規な方法を提供することを目的とする。  また、本反応系では目的としない副反応として、ブテン間の反応によるブテン２量体の生成、ベンゼン環のアルキル化反応等も起きるので、副反応を極力抑制することも解決すべき課題である。
【０００６】
【課題を解決するための手段】
本発明者らは、脂肪族モノオレフィン、特に、上記のとおり反応性の低いブテンを反応させるための方法について鋭意研究した結果、高表面積のハイドロタルサイトを担体とし、これに、アルカリ金属を液体アンモニアに溶解させ、含浸法にて担持したものを用い、実質的に酸素、水、炭酸ガスを含まない雰囲気下で反応させることにより、高転化率、高選択率で２−メチル−１−（ｐ−トリル）−ブタンが生成することを見い出したものである。
即ち、本発明の上記課題は下記構成によって達成される。
１．アルキル置換芳香族炭化水素と脂肪族モノオレフィンを反応物として用い、アルキル置換芳香族炭化水素の側鎖アルキル基をアルキル化するに際し、予め、式Ｍｇ６Ａｌ２（ＯＨ）１６ＣＯ３・４Ｈ２Ｏで示されるハイドロタルサイトを加熱温度３００〜７００℃、加熱時間１〜５０時間で加熱処理した担体に、アルカリ金属の液体アンモニア溶液を用い、含浸法にて、上記アルカリ金属を担持せしめ、さらに真空下で加熱温度１００〜５００℃、加熱時間１０分〜１０時間で加熱処理することにより調製した触媒を用い、実質的に酸素、水、炭酸ガスを含まない雰囲気下で反応させることを特徴とするアルキル置換芳香族炭化水素の側鎖アルキル化方法。
２．アルキル置換芳香族炭化水素がｐ−キシレンである前記１記載のアルキル置換芳香族炭化水素の側鎖アルキル化方法。
３．脂肪族オレフィンがブテンである前記１又は２記載のアルキル置換芳香族炭化水素の側鎖アルキル化方法。
４．アルカリ金属がカリウム又はナトリウムである前記１〜３のいずれかに記載のアルキル置換芳香族炭化水素の側鎖アルキル化方法。
５．ハイドロタルサイト担体の加熱処理条件が温度３００〜６００℃、時間２〜３０時間である前記１〜４のいずれかに記載のアルキル置換芳香族炭化水素の側鎖アルキル化方法。
６．アルカリ金属添加量がハイドロタルサイト担体に対し２〜３０％である前記１〜５のいずれかに記載のアルキル置換芳香族炭化水素の側鎖アルキル化方法。
７．含浸法で調製した触媒の加熱処理条件が真空下、温度２００〜４００℃、時間１〜５時間である前記１〜６のいずれかに記載のアルキル置換芳香族炭化水素の側鎖アルキル化方法。
８．アルキル置換芳香族炭化水素の側鎖アルキル化反応の条件が温度１５０〜３００℃、時間２〜１０時間である前記１〜７のいずれかに記載のアルキル置換芳香族炭化水素の側鎖アルキル化方法。
【０００７】
アルキル置換芳香族炭化水素としてはトルエン、キシレン、エチルベンゼン、トリメチルベンゼン、メチルナフタレン等がいずれも同様な反応を起こすと考えられるが、高分子原料として有用な２−メチル−１−（ｐ−トリル）−ブタンを製造する場合はｐ−キシレンを反応物として用いる。その場合、原料ｐ−キシレンは、不純物が少ない方が良く、純度９９．５％以上のものが望ましい。主要な不純物は沸点が最も近いエチルベンゼンであるが、この他に通常、微量の水分、酸素、炭酸ガスが含まれる。これら微量の不純物は触媒に悪影響を与えるので、水分１ｐｐｍ以下、酸素１０ｐｐｍ以下、炭酸ガス１ｐｐｍ以下にすることが好ましい。
【０００８】
脂肪族モノオレフィンとしては、エチレン、プロピレン、ブテン、ヘプテン等がいずれも同様な反応起こすと考えられるが、２−メチル−１−（ｐ−トリル）−ブタンを製造する場合はブテンが用いられる。ブテンは１−ブテン、２−ブテンの２種類あるが、どちらを用いても反応はまったく同じなので、いずれを用いてもかまわない。これは、本触媒を用いるとブテンの異性化反応は非常に速く、すみやかに平衡組成に達するためである。ブテンの原料としては石油の熱分解や接触分解での生成物が代表的であるが、いかなる製法によるものも使用できる。ただし、ｐ−キシレンと同様、水素、酸素、炭酸ガスはそれぞれ、１ｐｐｍ以下、１０ｐｐｍ以下、１ｐｐｍ以下が好ましい。
【０００９】
本発明で用いる触媒は以下の方法で調製される。ハイドロタルサイトは代表的化合物として、Ｍｇ６Ａｌ２（ＯＨ）１６ＣＯ３・４Ｈ２Ｏの組成式に示されるように、Ｍｇ（ＯＨ）２において、２価のＭｇイオンの一部が３価のＡｌイオンにより置換されたものである。
【００１０】
ハイドロタルサイトの合成方法は、Ｊｏｕｒｎａｌ  ｏｆ  Ｃａｔａｌｙｓｉｓ誌、第９４巻５４７ページ及び同紙第１０１巻３５２ページに例示されている。ハイドロタルサイトはブルーサイト（Ｍｇ（ＯＨ）２）に類似した構造のプラスに荷電した基本層と、ＣＯ３２−のようなアニオンと層間水から成るマイナスに荷電した中間層とから成る、層状化合物である。
【００１１】
ハイドロタルサイトを加熱すると、最初に中間層にある層間水が脱離し、３００℃まででほぼ完全に、層間水は消失する。引き続き昇温すると、金属イオンと結合した水酸基が縮合脱水すると同時に、ＣＯ3 2-イオンはＣＯ2 として脱離する。水分及び炭酸ガスの脱離とともに、表面積や細孔容積は拡大し、５００℃でほぼ一定となる。この加熱によっても、結晶形態や層状構造は破壊されずに残り、ほぼ７００℃までは安定である。それ以上の温度では構造の破壊が起こる。従って適当な加熱温度は３００〜７００℃であり、より好ましくは３００〜６００℃である。焼成時間は脱水及び脱炭酸反応を十分進行させるため、１〜５０時間が適当で、より好ましくは２〜３０時間である。
【００１２】
ハイドロタルサイトは加熱後、冷却し、ヘリウムや窒素等の不活性ガスを導入して、不活性ガス雰囲気下でアルカリ金属を添加する。アルカリ金属添加量は、担体のハイドロタルサイトに対し、０．５〜４０％、好ましくは２〜３０％である。アルカリ金属添加後、減圧下でアンモニアの沸点−３３℃以下に冷却する。そこにアンモニアガスを導入すると液化し、液体アンモニアとなる。アルカリ金属は液体アンモニアに容易に溶解する。溶解後しばらく静置し、その後、系を常温に戻し、アンモニアガスを排気する。
【００１３】
アンモニアガスを排気後、さらに真空下で加熱処理する。加熱温度は１００〜５００℃、好ましくは２００〜４００℃、加熱時間は１０分〜１０時間、好ましくは１〜５時間である。
【００１４】
以上のように調製された触媒は、つぎに反応に供される。反応はバッチ式、連続式のいずれでも実施できる。実験室ではバッチ式で行う方が簡便であり、工業的には連続式で行うことができる。
【００１５】
バッチ式では、調製した触媒を不活性ガス雰囲気下で反応器中に入れ、精製したアルキル置換芳香族炭化水素を満たし、反応温度まで昇温後、脂肪族モノオレフィンを注入する。
【００１６】
バッチ式の場合、触媒量は、アルカリ金属担持量、反応温度、反応時間によるが、アルキル置換芳香族炭化水素に対して０．１〜２０％、好ましくは２〜１０％である。反応温度は熱力学的平衡上は低温が有利であるが、反応速度的には高温が有利であり、通常は１００〜４００℃、好ましくは１５０〜３００℃である。反応時間は１〜２０時間、好ましくは２〜１０時間である。圧力は熱力学的平衡上は高圧が有利であるが、高圧では加圧エネルギーが必要で装置も高額になるため、５〜１００ｋｇ／ｃｍ２Ｇ、好ましくは２０〜８０ｋｇ／ｃｍ２Ｇである。
【００１７】
連続式の方法としては、固定床流通式反応器、流動床式反応器、連続式槽型反応器等がある。この他にも、固定床式反応蒸留型反応器、沸騰床式反応器等様々な反応器形式が考えられるが、これらのいずれの方法も適用可能である。連続式における反応条件も、本質的な反応内容は変わらないので、バッチ式とほぼ同じである。
【００１８】
【実施例】
以下、実施例により本発明をさらに詳細に説明するが、本発明はこれらの実施例に限定されるものではない。
【００１９】
［実施例１］
（１）触媒の調製
水酸化ナトリウム５２ｇと無水炭酸ナトリウム５．３ｇを２４０ｍｌの水に溶解し、これをＡ液とする。硝酸マグネシウム１２８．２ｇと硝酸アルミニウム３７．５ｇを６００ｍｌの水に溶解し、これをＢ液とする。常温下でＡ液を撹拌しながらＢ液を１時間かけて、滴下した。滴下後６５℃に昇温し、そのまま１６時間撹拌を続け、反応させた。反応後、降温し、生成した固形分を濾過した。固形分を数回蒸留水で洗浄し、１２５℃、１２時間乾燥した。得られた固体粉末１５．８ｇを４５０℃で１０時間、空気中で焼成した。焼成操作終了後、不活性窒素ガスを導入し、常圧としてから温度を下げた。常温に到達後、窒素ガスを流しながら、金属ナトリウム２．０ｇを添加した。その金属ナトリウムとハイドロタルサイトの混合物を入れた容器全体をドライアイス−メタノール溶液で−３３℃以下に冷やし、真空に脱気した。その容器にアンモニアガスを流して、アンモニアを液化させ、金属ナトリウムをアンモニア液中に溶解させた。そのまま１時間静置した後、ゆっくりと常温まで昇温した。この間に気化したアンモニアを排気除去した。さらに、３００℃まで昇温し、３００℃において３時間保持した。その後常温まで冷却し、窒素ガス中で保存した。これを触媒Ａとする。
【００２０】
（２）２−メチル−１−（ｐ−トリル）−ブタンの合成反応
精製した純度９９．８％のｐ−キシレン５０ｍｌと触媒Ａ５ｇを内容積１５０ｍｌの反応容器に入れ、窒素雰囲気下で密閉した後１８０℃まで昇温した。１８０℃に達した後、ブテン９．８ｇを注入し、３時間反応させた。
【００２１】
［実施例２］
金属ナトリウム２．０ｇの代わりに金属カリウム２．０ｇを添加した以外は実施例１とまったく同じ操作を行って調製した触媒を触媒Ｂとし、触媒Ａをこの触媒Ｂに代えて、実施例１と同様な操作で反応させた。
【００２２】
［実施例３］
金属ナトリウムの添加量を０．５ｇとした以外は実施例１とまったく同じ操作を行って調製した触媒を触媒Ｃとし、触媒Ａをこの触媒Ｃに代え、反応温度２５０℃、反応時間５時間とした以外は実施例１と同様な操作で反応させた。
【００２３】
［実施例４］
硝酸マグネシウム１２８．２ｇの代わりに７６．９ｇとしたこと、及び金属ナトリウム２．０ｇの代わりに金属カリウム０．５ｇを添加したこと以外は実施例１とまったく同じ操作を行って調製した触媒を触媒Ｄとし、触媒Ａをこの触媒Ｄに代え、反応温度２７５℃、反応時間１０時間とした以外は実施例１と同様な操作で反応させた。
【００２４】
［比較例１］
実施例１において、アンモニア排気後の昇温操作を行うことなく調製した触媒を触媒Ｅとし、触媒Ａをこの触媒Ｅに代えて、実施例１と同様な操作で反応させた。
【００２５】
以上の結果を表１に示す。アンモニア排気後の昇温操作を行うことなく調製した触媒（触媒Ｅ）は本発明の触媒に比し、活性が著しく劣ることが分かる。
0003548599.tif 000002
【００２６】
【発明の効果】
本発明の方法によれば、従来困難とされたブテンによるｐ−キシレンの側鎖アルキル化を、高転化率で達成することができる。しかも、これまで安価な製造方法のなかった２−メチル−１−（ｐ−トリル）−ブタンが高選択率で得られる。これを既存の方法で環化脱水素することにより、有用な高分子材料の原料である２，６−ジメチルナフタレンを安価に製造することができる。